(57)【特許請求の範囲】
【請求項１】
導電性を有する面を有する２つの透明導電性樹脂基材と、
前記２つの透明導電性樹脂基材に挟持され、樹脂マトリックス及び前記樹脂マトリックス中に分散した光調整懸濁液を含む調光層と、
前記導電性を有する面に導電フィルムを介して接合された導電材と、
を有する導電材付き調光フィルム。
【請求項２】
前記導電材が、金属箔、導電性テープ、フレキシブルプリント基板、及び導電性を有する面を有する透明導電性樹脂基材からなる群より選ばれる少なくとも１種である請求項１に記載の導電材付き調光フィルム。
【請求項３】
前記導電フィルムが、熱硬化性樹脂と導電性粒子とを含む請求項１又は請求項２に記載の導電材付き調光フィルム。
【請求項４】
導電性を有する面を有する２つの透明導電性樹脂基材と、前記２つの透明導電性樹脂基材に挟持され、樹脂マトリックス及び前記樹脂マトリックス中に分散した光調整懸濁液を含む調光層と、を有する調光フィルムの前記透明導電性樹脂基材の導電性を有する面に、導電フィルムを介して導電材を熱圧着する工程を含む請求項１〜請求項３のいずれか１項に記載の導電材付き調光フィルムの製造方法。
【請求項５】
前記熱圧着する工程が、前記透明導電性樹脂基材の導電性を有する面に前記導電フィルムを熱圧着する工程と、前記導電材を前記透明導電性樹脂基材上の導電フィルムに熱圧着する工程とを含む、請求項４に記載の導電材付き調光フィルムの製造方法。
【請求項６】
前記熱圧着する工程が、前記透明導電性樹脂基材の導電性を有する面と、前記導電フィルム及び前記導電材の積層体と、を前記積層体の前記導電フィルム側が前記透明導電性樹脂基材の導電性を有する面に接するようにして熱圧着する工程を含む、請求項４に記載の導電材付き調光フィルムの製造方法。
【発明の詳細な説明】
【技術分野】
【０００１】
本発明は、導電材付き調光フィルム、及び導電材付き調光フィルムの製造方法に関する。
【背景技術】
【０００２】
電界を印加していない状態では、懸濁液中に分散されている光調整粒子のブラウン運動により、入射光の大部分が光調整粒子により反射、散乱又は吸収され、ごく一部分だけが透過し、一方、電界を印加した状態では、光調整粒子が分極を起こし、電場に対して平行に配列され、光調整粒子と光調整粒子の間を光が透過するライトバルブすなわち調光装置が知られている（例えば、特許文献１参照）。ロバート・エル・サックス（Ｒｏｂｅｒｔ．Ｌ．Ｓａｘｅ）らは、実用上の使用が可能な調光フィルムを提案している（例えば、特許文献２、３参照）。
【０００３】
導電層などの導電性を有する面を有する２つの透明導電性樹脂基材と、２つの透明導電性樹脂基材の間に挟まれた樹脂マトリックス及び樹脂マトリックス中に分散した光調整懸濁液を含む調光層と、を含む構造を有する調光フィルムがある。しかし、硬化して樹脂マトリックスとなる高分子樹脂は、透明導電性樹脂基材との密着性を考慮に入れた分子設計にはなっていないため、表面にＩＴＯ等の導電性薄膜が形成されたＰＥＴフィルム等の樹脂基材と樹脂マトリックスとの密着性が悪く、はがれ易い。これを改善するため、ＰＥＴフィルム等の樹脂基材上にシリコーン化合物などからなるプライマー層を設けて樹脂基材と調光層との密着性を高めることが行われている（例えば、特許文献４参照）。
【先行技術文献】
【特許文献】
【０００４】
【特許文献１】米国特許第１，９５５，９２３号明細書
【特許文献２】米国特許第６，１１４，４０５号明細書
【特許文献３】米国特許第６，９００，９２３号明細書
【特許文献４】ＷＯ２００９／０９３６５７パンフレット
【発明の概要】
【発明が解決しようとする課題】
【０００５】
調光フィルムの透明導電性樹脂基材の導電性を有する面の一部には、外部の駆動用電源と接続するための引き出し用導電材（例えば、導電性テープ）が貼り付けられて駆動用電極が形成される。調光フィルムの駆動用電極は、一方の透明導電性樹脂基材の駆動用電極を形成する部分（以下、駆動用電極部と略す）に対向しているもう一方の透明導電性樹脂基材の対応する部分を切断して取り除いた後、駆動用電極部上の調光層を削ぎ落とす等して除去し、ヘキサン等の溶剤で洗浄した後、駆動用電極部に導電材を接合して形成する。
【０００６】
この際、透明導電性樹脂基材と調光層の密着を補助するプライマー層の表面に存在する樹脂マトリックスは溶剤洗浄だけでは除去不十分で残渣となることがある。その結果、接合した導電材との密着性が悪化し、初期の密着強度が低下する場合がある。また、接合から時間を経ると導電材の剥がれが発生することがある。この導電材の剥がれは、透明導電性樹脂基材上にプライマー層が形成されていない場合にも発生することがある。
【０００７】
本発明は、導電材と透明導電性樹脂基材との初期密着力、及び密着強度の経時安定性に優れる導電材付き調光フィルム、及び導電材付き調光フィルムの製造方法を提供することを課題とする。
【課題を解決するための手段】
【０００８】
前記課題を解決するための具体的手段は以下の通りである。
＜１＞導電性を有する面を有する２つの透明導電性樹脂基材と、
前記２つの透明導電性樹脂基材に挟持され、樹脂マトリックス及び前記樹脂マトリックス中に分散した光調整懸濁液を含む調光層と、
前記導電性を有する面に導電フィルムを介して接合された導電材と、
を有する導電材付き調光フィルム。
＜２＞前記導電材が、金属箔、導電性テープ、フレキシブルプリント基板、及び導電性を有する面を有する透明導電性樹脂基材からなる群より選ばれる少なくとも１種である＜１＞に記載の導電材付き調光フィルム。
＜３＞前記導電フィルムが、熱硬化性樹脂と導電性粒子とを含む＜１＞又は＜２＞に記載の導電材付き調光フィルム。
【０００９】
＜４＞導電性を有する面を有する２つの透明導電性樹脂基材と、前記２つの透明導電性樹脂基材に挟持され、樹脂マトリックス及び前記樹脂マトリックス中に分散した光調整懸濁液を含む調光層と、を有する調光フィルムの前記透明導電性樹脂基材の導電性を有する面に、導電フィルムを介して導電材を熱圧着する工程を含む＜１＞〜＜３＞のいずれか１項に記載の導電材付き調光フィルムの製造方法。
＜５＞前記熱圧着する工程が、前記透明導電性樹脂基材の導電性を有する面に前記導電フィルムを熱圧着する工程と、前記導電材を前記透明導電性樹脂基材上の導電フィルムに熱圧着する工程とを含む、＜４＞に記載の導電材付き調光フィルムの製造方法。
＜６＞前記熱圧着する工程が、前記透明導電性樹脂基材の導電性を有する面と、前記導電フィルム及び前記導電材の積層体と、を前記積層体の前記導電フィルム側が前記透明導電性樹脂基材の導電性を有する面に接するようにして熱圧着する工程を含む、＜４＞に記載の導電材付き調光フィルムの製造方法。
【発明の効果】
【００１０】
本発明によれば、透明導電性樹脂基材に導電性テープなどの導電材をそのまま貼り付ける場合に比べて、導電材と透明導電性樹脂基材との初期密着力に優れ、かつ時間を経た後の剥がれが少なく密着強度の経時安定性に優れる導電材付き調光フィルム、及び導電材付き調光フィルムの製造方法が提供される。
【図面の簡単な説明】
【００１１】
【図１】本発明の導電材付き調光フィルムの一態様の断面構造概略図である。
【図２】本発明の導電材付き調光フィルムの製造方法の一例を示す断面図である。
【図３】本発明の導電材付き調光フィルムの製造方法の他の一例を示す断面図である。
【図４】本発明の導電材付き調光フィルムと、従来の電極構造を有する調光フィルムの熱劣化試験結果を示す図である。
【図５】本発明の駆動用電極構造、及び従来電極構造の密着力の比較に用いた試料の断面構造概略図である。
【発明を実施するための形態】
【００１２】
本発明の導電材付き調光フィルムは、導電性を有する面を有する２つの透明導電性樹脂基材と、前記２つの透明導電性樹脂基材に挟持され、樹脂マトリックス及び前記樹脂マトリックス中に分散した光調整懸濁液を含む調光層と、前記導電性を有する面に導電フィルムを介して接合された導電材と、を有する。
【００１３】
本発明の導電材付き調光フィルムは、上記構成とすることにより、透明導電性樹脂基材に導電性テープなどの導電材をそのまま貼り付ける場合に比べて、導電材と透明導電性樹脂基材との初期密着力に優れ、かつ時間を経た後の剥がれが少なく密着強度の経時安定性に優れる。
【００１４】
さらに、導電材の下地層として導電ペースト層を樹脂基材上に設けることにより導電材の密着力の低下を防ぐ方法に比べて生産性が高く、製造コスト面で有利である。これは、本願発明では導電ペーストの乾燥工程等を設ける必要がなく、導電材の接合を要する時間が短いこと、及び材料費が導電ペーストよりも安価であること等による。
さらに、導電ペースト層を使用する方法に比べて調光性能の低下が抑制できる。これは例えば、透明導電性樹脂基材に導電材を接合するために要する加熱時間が短いこと、及び振動ストレスによるクラック発生がなく導通不良が少ないためと考えられる。
【００１５】
＜調光層＞
調光層は、一般に、調光材料を用いて形成することが可能である。調光材料は、樹脂マトリックスを形成する、エネルギー線を照射することにより硬化する高分子媒体と、高分子媒体中に光調整粒子が流動可能な状態で分散した光調整懸濁液と、を含有する。光調整懸濁液中の分散媒が、高分子媒体及びその硬化物と相分離しうるものであることが好ましい。調光材料を用いて、２つの透明導電性樹脂基材の間に、高分子媒体から形成された樹脂マトリックス中に光調整懸濁液が分散した調光層を形成することにより、調光フィルムが得られる。すなわち、前記調光フィルムの調光層では、液状の光調整懸濁液が、高分子媒体が硬化した固体状の樹脂マトリックス内に微細な液滴の形態で分散されている。光調整懸濁液に含まれる光調整粒子は、棒状又は針状であることが好ましい。
【００１６】
このような調光フィルムに電界を印加すると、樹脂マトリックス中に分散されている光調整懸濁液の液滴中に浮遊分散されている電気的双極子モーメントをもつ光調整粒子が、電界に対し平行に配列されることにより、液滴が入射光に対して透明な状態に転換され、視野角度による散乱、又は透明性低下が殆どない状態で入射光を透過させる。
【００１７】
（調光材料）
調光層の形成に用いる調光材料は、樹脂マトリックスを形成する高分子媒体と、高分子媒体中に分散した光調整懸濁液とを含む。具体的には、まず、光調整粒子を溶媒に分散した液と光調整懸濁液の分散媒とを混合し、ロータリーエバポレーター等で溶媒を留去し、光調整懸濁液を作製する。次いで、光調整懸濁液及び高分子媒体を混合し、光調整懸濁液が高分子媒体中に液滴状態で分散した混合液（調光材料）とする。
【００１８】
前記高分子媒体及び分散媒（光調整懸濁液中の分散媒）としては、高分子媒体及びその硬化物と分散媒とが、少なくともフィルム化したときに互いに相分離しうるものを用いる。互いに非相溶又は部分相溶性の高分子媒体と分散媒とを組み合わせて用いることが好ましい。
【００１９】
本発明において用いられる高分子媒体は、（Ａ）エチレン性不飽和結合を有する樹脂及び（Ｂ）光重合開始剤を含み、紫外線、可視光線、電子線等のエネルギー線を照射することにより硬化するものである。（Ａ）エチレン性不飽和結合を有する樹脂としては、シリコーン系樹脂、アクリル系樹脂、ポリエステル樹脂等が合成容易性、調光性能、耐久性等の点から好ましい。これらの樹脂は、置換基として、メチル基、エチル基、プロピル基、イソプロピル基、ブチル基、イソブチル基、ｔｅｒｔ−ブチル基、アミル基、イソアミル基、ヘキシル基、シクロヘキシル基等のアルキル基、フェニル基、ナフチル基等のアリール基を有することが、調光性能、耐久性等の点から好ましい。
【００２０】
前記シリコーン系樹脂は、例えば、両末端シラノールポリジメチルシロキサン、両末端シラノールポリジフェニルシロキサン−ジメチルシロキサンコポリマー、両末端シラノールポリジメチルジフェニルシロキサン等の両末端シラノールシロキサンポリマー、トリメチルエトキシシラン等のトリアルキルアルコキシシラン、（３−アクリロキシプロピル）メチルジメトキシシラン等のエチレン性不飽和結合含有シラン化合物などを、２−エチルヘキサン錫等の有機錫系触媒の存在下で、脱水素縮合反応及び脱アルコール反応させて合成される。シリコーン系樹脂の形態としては、無溶剤型が好ましく用いられる。すなわち、シリコーン樹脂の合成に溶剤を用いた場合には、合成反応後に溶剤を除去することが好ましい。 
【００２１】
前記アクリル系樹脂は、例えば、（メタ）アクリル酸アルキルエステル、（メタ）アクリル酸アリールエステル、（メタ）アクリル酸ベンジル、スチレン等の主鎖形成モノマーと、（メタ）アクリル酸、（メタ）アクリル酸ヒドロキシエチル、（メタ）アクリル酸イソシアナトエチル、（メタ）アクリル酸グリシジル等のエチレン性不飽和結合導入用官能基含有モノマーなどを共重合して、プレポリマーを一旦合成し、次いで、このプレポリマーの官能基と反応させるべく（メタ）アクリル酸グリシジル、（メタ）アクリル酸イソシアナトエチル、（メタ）アクリル酸ヒドロキシエチル、（メタ）アクリル酸等のモノマーを前記プレポリマーに付加反応させることにより得ることができる。
【００２２】
前記ポリエステル樹脂は、公知の方法で容易に製造できる。
これらエチレン性不飽和結合を有する樹脂のゲルパーミエーションクロマトグラフィーによって得られるポリスチレン換算の重量平均分子量は、２０，０００〜１００，０００であることが好ましく、３０，０００〜８０，０００であることがより好ましい。
【００２３】
エチレン性不飽和結合を有する樹脂のエチレン性不飽和結合濃度は０．３モル／Ｋｇ〜０．５モル／Ｋｇであることが好ましい。この濃度が０．３モル／Ｋｇ未満では、調光フィルム端部の処理が容易に行えず、相対する透明電極間がショートしやすく電気的信頼性が劣る傾向となる。一方この濃度が０．５モル／Ｋｇを超えると硬化した高分子媒体が、光調整懸濁液の液滴を構成する分散媒に溶け込みやすくなり、溶け込んだ高分子媒体が液滴中の光調整粒子の動きを阻害し調光性能が低下する傾向がある。 エチレン性不飽和結合を有する樹脂のエチレン性不飽和結合濃度は、ＮＭＲの水素の積分強度比から求められる。また、仕込み原料の樹脂への転化率がわかる場合は計算によっても求められる。
【００２４】
なお、シリコーン系樹脂の製造時の各種原料の仕込み配合において、（３−アクリロキシプロピル）メトキシシラン等のエチレン性不飽和結合含有シラン化合物の量は、原料シロキサン及びシラン化合物総量の１９〜５０重量％とすることが好ましく、２５〜４０重量％とすることがより好ましい。エチレン性不飽和結合含有シラン化合物の量は、１９重量％未満であると最終的に得られる樹脂のエチレン性不飽和結合濃度が所望の濃度より低くなりすぎる傾向があり、５０重量％を超えると得られる樹脂のエチレン性不飽和結合濃度が所望の濃度より高くなりすぎる傾向がある。
【００２５】
光重合開始剤としては、Ｊ．Ｐｈｏｔｏｃｈｅｍ． Ｓｃｉ． Ｔｅｃｈｎｏｌ．，２，２８３（１９７７）に記載される化合物、具体的には２，２−ジメトキシ−１，２−ジフェニルエタン−１−オン、１−（４−（２−ヒドロキシエトキシ）フェニル）−２−ヒドロキシ−２−メチル−１−プロパン−１−オン、ビス（２，４，６−トリメチルベンゾイル）フェニルフォスフィンオキサイド、２−ヒドロキシ−２−メチル−１−フェニルプロパン−１−オン、（１−ヒドロキシシクロヘキシル）フェニルケトン等を使用することができる。 
光重合開始剤の使用量は、上記の樹脂１００重量部に対して０．１〜２０重量部であることが好ましく、０．２〜１重量部であることがより好ましい。
【００２６】
また、上記の樹脂の他に、有機溶剤可溶型樹脂又は熱可塑性樹脂、例えば、ゲルパーミエーションクロマトグラフィーにより測定したポリスチレン換算の重量平均分子量が１，０００〜１００，０００のポリアクリル酸、ポリメタクリル酸等も併用することができる。 
上記の組み合わせに用いられる、光調整懸濁液中の分散媒としては、光調整懸濁液中で分散媒の役割を果たし、また光調整粒子に選択的に付着被覆し、高分子媒体との相分離の際に光調整粒子が相分離された液滴相に移動するように作用し、電気導電性がなく、高分子媒体とは親和性がない液状共重合体を使用することが好ましい。
【００２７】
例えば、フルオロ基及び／又は水酸基を有する（メタ）アクリル酸エステルオリゴマーが好ましく、フルオロ基及び水酸基を有する（メタ）アクリル酸エステルオリゴマーがより好ましい。このような共重合体を使用すると、フルオロ基、水酸基のどちらか１つのモノマー単位は光調整粒子に向き、残りのモノマー単位は高分子媒体中で光調整懸濁液が液滴として安定に維持するために働くことから、光調整懸濁液内に光調整粒子が非常に均質に分散され、相分離の際に光調整粒子が相分離される液滴内に誘導される。
【００２８】
このようなフルオロ基及び／又は水酸基を有するアクリル酸エステルオリゴマーとしては、メタクリル酸２，２，２−トリフルオロエチル／アクリル酸ブチル／アクリル酸２−ヒドロキシエチル共重合体、アクリル酸３，５，５−トリメチルヘキシル／アクリル酸２−ヒドロキシプロピル／フマール酸共重合体、アクリル酸ブチル／アクリル酸２−ヒドロキシエチル共重合体、アクリル酸２，２，３，３−テトラフルオロプロピル／アクリル酸ブチル／アクリル酸２−ヒドロキシエチル共重合体、アクリル酸１Ｈ，１Ｈ，５Ｈ−オクタフルオロペンチル／アクリル酸ブチル／アクリル酸２−ヒドロキシエチル共重合体、アクリル酸１Ｈ，１Ｈ，２Ｈ，２Ｈ−ヘプタデカフルオロデシル／アクリル酸ブチル／アクリル酸２−ヒドロキシエチル共重合体、メタクリル酸２，２，２−トリフルオロエチル／アクリル酸ブチル／アクリル酸２−ヒドロキシエチル共重合体、メタクリル酸２，２，３，３−テトラフルオロプロピル／アクリル酸ブチル／アクリル酸２−ヒドロキシエチル共重合体、メタクリル酸１Ｈ，１Ｈ，５Ｈ−オクタフルオロペンチル／アクリル酸ブチル／アクリル酸２−ヒドロキシエチル共重合体、メタクリル酸１Ｈ，１Ｈ，２Ｈ，２Ｈ−ヘプタデカフルオロデシル／アクリル酸ブチル／アクリル酸２−ヒドロキシエチル共重合体などが挙げられる。フルオロ基及び水酸基の両方を有することがより好ましい。
【００２９】
これらのアクリル酸エステルオリゴマーは、ゲルパーミエーションクロマトグラフィーで測定した標準ポリスチレン換算の重量平均分子量が１，０００〜２０，０００であることが好ましく、２，０００〜１０，０００であることがより好ましい。
【００３０】
これらのアクリル酸エステルオリゴマーの原料となるフルオロ基含有モノマーの使用量は、原料であるモノマー総量の６〜１２モル％であることが好ましく、より効果的には７〜８モル％である。フルオロ基含有モノマーの使用量が１２モル％を超える場合には、屈折率が大きくなり、光透過率が低下する傾向がある。また、これらのアクリル酸エステルオリゴマーの原料となる、水酸基含有モノマーの使用量は０．５〜２２．０モル％であることが好ましく、より効果的には１〜８モル％である。水酸基含有モノマーの使用量が２２．０モル％を超える場合には、屈折率が大きくなり、光透過性が低下する傾向がある。
【００３１】
本発明に使用される光調整懸濁液は、分散媒中に光調整粒子が流動可能に分散したものである。光調整粒子としては、例えば、高分子媒体、又は高分子媒体中の樹脂成分、即ち上記のエチレン性不飽和結合を有する置換基をもつシリコーン樹脂と親和力がなく、また光調整粒子の分散性を高めることができる高分子分散剤の存在下で、光調整粒子の前駆体（基板形成物質）であるピラジン−２，３−ジカルボン酸・２水和物、ピラジン−２，５−ジカルボン酸・２水和物、ピリジン−２，５−ジカルボン酸・１水和物からなる群の中から選ばれた１つの物質とヨウ素及びヨウ化物を反応させて作ったポリヨウ化物の針状結晶が用いられる。使用しうる高分子分散剤としては、例えば、ニトロセルロース等が挙げられる。ヨウ化物としては、ヨウ化カルシウム等が挙げられる。このようにして得られるポリヨウ化物としては、例えば、下記一般式
ＣａＩ２（Ｃ６Ｈ４Ｎ２Ｏ４）・ＸＨ２Ｏ （Ｘ：１〜２）
ＣａＩａ（Ｃ６Ｈ４Ｎ２Ｏ４）ｂ・ｃＨ２Ｏ （ａ：３〜７、ｂ：１〜２、ｃ：１〜３）
で表されるものが挙げられる。これらのポリヨウ化物は針状結晶であることが好ましい。
【００３２】
上記の光調整粒子の他、例えば、炭素繊維等の無機繊維、τ型無金属フタロシアニン、金属フタロシアニン等のフタロシアニン化合物などを使用することもできる。フタロシアニン化合物において、中心金属としては、銅、ニッケル、鉄、コバルト、クロム、チタン、ベリリウム、モリブデン、タングステン、アルミニウム、クロム等が挙げられる。
【００３３】
本発明において、光調整粒子の大きさは１μｍ以下であることが好ましく、０．１〜１μｍであることがより好ましく、０．１〜０．５μｍであることがさらに好ましい。光調整粒子の大きさが１μｍを超える場合には、光散乱が生じたり、電界が印加された場合に光調整懸濁液中での配向運動が低下するなど、透明性が低下する問題が発生する場合もある。なお、光調整粒子の大きさは、サブミクロンアナライザ（例えば、Ｎ４ＭＤ（ベックマン・コールタ社製）で測定した光子相関分光分析法による５０％体積平均粒径の値とする。
【００３４】
本発明に使用される光調整懸濁液は、光調整粒子１〜７０重量％及び分散媒３０〜９９重量％からなることが好ましく、光調整粒子４〜５０重量％及び分散媒５０〜９６重量％からなることがより好ましい。本発明における高分子媒体と分散剤との屈折率の差は、好ましくは０．００２以下、より好ましくは０．００１以下、更に好ましくは０．０００５以下である。本発明の調光材料は、高分子媒体１００重量部に対して、光調整懸濁液を通常１〜１００重量部、好ましくは６〜７０重量部、より好ましくは６〜６０重量部含有する。
【００３５】
上記の調光材料を、一方の透明導電性樹脂基材上に一定な厚さで塗布した後、もう一方の透明導電性樹脂基材を重ねた後に紫外線を照射し、高分子媒体を硬化させる。２枚の透明導電性樹脂基材の両方の上に調光層を形成し、それを調光層同士が密着するようにして積層してもよい。透明導電性樹脂基材上にプライマー層を設けた上に調光材料を塗布してもよい。調光層の厚みは、５μｍ〜１，０００μｍが好ましく、４５μｍ〜１５０μｍがより好ましい。
【００３６】
樹脂マトリックス中に分散されている光調整懸濁液の液滴の大きさ（平均液滴径）は、通常０．５μｍ〜１００μｍ、好ましくは０．５μｍ〜２０μｍ、より好ましくは１μｍ〜５μｍである。液滴の大きさは、光調整懸濁液を構成している各成分の濃度、光調整懸濁液及び高分子媒体の粘度、光調整懸濁液中の分散媒の高分子媒体に対する相溶性等により調整することができる。
【００３７】
平均液滴径は、例えば、ＳＥＭを用いて、調光フィルムの一方の面方向から写真等の画像を撮影し、任意に選択した複数の液滴直径を測定し、その平均値として算出することができる。また、調光フィルムの光学顕微鏡での視野画像をデジタルデータとしてコンピュータに取り込み、画像処理インテグレーションソフトウェアを使用し算出することも可能である。
【００３８】
調光層となる調光材料の塗布には、例えば、バーコーター、アプリケーター、ドクターブレード、ロールコーター、ダイコーター、コンマコーター等の公知の塗工手段を用いることができる。なお、塗布する際は、調光材料を必要に応じて、適当な溶剤で希釈してもよい。溶剤を用いた場合には、調光材料を透明導電性樹脂基材上に塗布した後に乾燥させることが好ましい。
【００３９】
調光材料の塗布に用いる溶剤としては、テトラヒドロフラン、トルエン、ヘプタン、シクロヘキサン、エチルアセテート、エタノール、メタノール、酢酸イソアミル、酢酸ヘキシル等を用いることができる。液状の光調整懸濁液が、固体の樹脂マトリックス中に微細な液滴形態で分散されている調光層を形成するためには、調光材料をホモジナイザー、超音波ホモジナイザー等で混合して高分子媒体中に光調整懸濁液を微細に分散させる方法、高分子媒体中の樹脂成分の重合による相分離法、溶剤揮発による相分離法、又は温度による相分離法等を利用することができる。
【００４０】
上記の方法によれば、電場の形成により任意に光透過率が調節できる調光フィルムが提供される。この調光フィルムは、電場が形成されていない場合にも、光の散乱のない鮮明な着色状態を維持し、電場が形成されると透明な状態に転換される。この能力は、２０万回以上の可逆的反復特性を示す。透明な状態においての光透過率向上と、着色された状態における鮮明度の向上のためには、液状の光調整懸濁液の屈折率と、樹脂マトリックスの屈折率を一致させることが好ましい。
【００４１】
調光フィルムを作動させるための使用電源は交流で、１０Ｖ〜２００Ｖ（実効値）、３０Ｈｚ〜５００Ｈｚの周波数範囲とすることができる。
【００４２】
調光フィルムに電界が印加されていないときには、光調整懸濁液内の光調整粒子のブラウン運動のため、光調整粒子の光吸収、２色性効果による鮮明な着色状態を示す。しかし、電界が印加されると、液滴又は液滴連結体の中の光調整粒子が電場に平行に配列され、透明な状態に転換される。また、調光フィルムはフィルムの状態であるため、液状の光調整懸濁液をそのまま使用する従来技術による調光硝子の問題点、即ち、２枚の透明導電性樹脂基材の間への液状の懸濁液の注入の困難性、製品の上下間の水圧差による下部の膨張現象、風圧等の外部環境による基材間隔の変化による局部的な色相変化、透明導電性樹脂基材の間の密封材の破壊による調光材料の漏洩などが解決される。
【００４３】
＜透明導電性樹脂基材＞
調光フィルムに使用される透明導電性樹脂基材としては、例えば、透明樹脂基材に、光透過率が８０％以上の透明な導電層（ＩＴＯ、ＳｎＯ２、Ｉｎ２Ｏ３等）がコーティングされている表面抵抗値が３Ω／□〜１０ＫΩ／□の透明導電性樹脂基材を使用することができる。表面抵抗はＪＩＳ  Ｋ  ７１９４準拠して測定することができる。一方、光透過率はＪＩＳ  Ｋ７１０５の全光線透過率の測定法に準拠して測定することができる。
【００４４】
透明樹脂基材としては、例えば、高分子フィルム等を使用することができる。高分子フィルムとしては、例えば、ポリエチレンテレフタレート等のポリエステル系フィルム、ポリプロピレン等のポリオレフィン系フィルム、ポリ塩化ビニル、アクリル樹脂系のフィルム、ポリエーテルサルホンフィルム、ポリアリレートフィルム、ポリカーボネートフィルム等の樹脂フィルムが挙げられる。中でも、ポリエチレンテレフタレートフィルムが透明性に優れ、成形性、接着性、加工性等に優れるので好ましい。
【００４５】
透明樹脂基材にコーティングされる導電層の厚みは、１０ｎｍ〜５，０００ｎｍであることが好ましい。透明樹脂基材の厚みは特に制限はないが、例えば、高分子フィルムの場合には１０μｍ〜２００μｍが好ましい。２つの透明樹脂基材の間隔が狭い場合には、導電層の上に数ｎｍ〜１μｍ程度の厚さの透明絶縁層が形成されている透明樹脂導電性基材を使用することにより、異物質の混入等により発生する短絡を防止することができる。また、調光フィルムを反射型の調光窓に利用する場合（例えば、自動車用リアビューミラー等）は、反射体であるアルミニウム、金、又は銀のような導電性金属の薄膜を駆動用電極として直接用いてもよい。
【００４６】
＜プライマー層＞
調光フィルムを構成する透明導電性樹脂基材の上にプライマー層を形成することにより、調光層との密着性を向上させることができる。
プライマー層の材料は特に制限されないが、シリコーン樹脂、ペンタエリスリトール骨格を含有するウレタンアクリレートを含有する材料、分子内に水酸基を有する（メタ）アクリレートを含有する材料、金属酸化物微粒子を有機バインダー樹脂に分散させた材料、分子内に１つ以上の重合性基を有するリン酸エステル、アミノ基を有するシランカップリング剤等からなる薄膜で形成されるのが好ましい。中でも、ＵＶ硬化性シリコーン樹脂が高硬度膜形成の観点から好ましい。
【００４７】
プライマー層の形成は、例えば、プライマー層を形成する材料を透明導電性樹脂基材に塗布することにより行うことができる。塗布する際は、上記材料を適当な溶剤で希釈してもよい。プライマー層の厚みは、４０ｎｍ〜１００ｎｍであることが密着性と着色、ヘイズ上昇の観点から好ましい。また、塗布後に必要に応じて硬化処理を行ってもよい。
【００４８】
＜導電フィルム＞
調光フィルムの駆動用電極の接合に使用される導電フィルムは、透明導電性樹脂基材と導電性薄膜材料とを熱圧着可能な導電性を有するフィルム状の材料であれば特に限定されない。例えば、導電性粒子が分散された熱硬化性樹脂をテープ状に成型したものを使用できる。
導電フィルムに使用することができる熱硬化性樹脂としては、エポキシ系樹脂、アクリル樹脂系などが挙げられ、中でもアクリル樹脂を主成分とした熱硬化性樹脂が低温短時間硬化の観点から好ましい。
【００４９】
導電性粒子としては、例えば、ニッケルメッキと金メッキが施された樹脂粒子や、金メッキが施されたニッケル粒子、銀メッキが施された銅粒子などの金属コート粒子や、ニッケル粒子、銀粒子などの金属粒子が使用できる。
導電性粒子の粒子径は０．０１〜５０μｍであることが導電性粒子の凝集防止の観点から好ましく、０．１〜５μｍであることがより好ましい。
導電フィルム中の導電性粒子の含有率は０．０１〜２０％であることが導電性粒子の均一分散の観点から好ましく、０．１〜１０％であることがより好ましい。
【００５０】
導電フィルムの厚みは０．１μｍ〜１００μｍであることが導電性の観点から好ましく、１μｍ〜５０μｍであることがより好ましい。
導電フィルムの例としては、例えば接着剤成分と、導電粒子とを含んでなる接着剤組成物からなることが好ましい。接着剤成分としては、例えば熱や光により硬化性を示す材料を広く適用できる。接続後の耐熱性や耐湿性に優れていることから、架橋性材料の使用が好ましい。熱硬化性樹脂であるエポキシ樹脂を主成分として含有するエポキシ系接着剤は、短時間硬化が可能で接続作業性がよく、分子構造上接着性に優れている等の特徴から好ましい。また、国際公開２００９／０６３８２７号に記載されるようなラジカル硬化系の接着剤組成物も使用することができる。エポキシ系接着剤は、例えば高分子量エポキシ、固形エポキシ又は液状エポキシ、あるいは、これらをウレタン、ポリエステル、アクリルゴム、ニトリルゴム（ＮＢＲ）、合成線状ポリアミド等で変性したエポキシを主成分とするものを使用することができる。エポキシ系接着剤は、主成分をなす上記エポキシに硬化剤、触媒、カップリング剤、充填剤等を添加してなるものが一般的である。
【００５１】
導電粒子としては、例えばＡｕ、Ａｇ、Ｐｔ、Ｎｉ、Ｃｕ、Ｗ、Ｓｂ、Ｓｎ、はんだ等の金属やカーボンの粒子が挙げられる。また、非導電性のガラス、セラミック、プラスチック等を核とし、この核を上記の金属やカーボンで被覆した被覆粒子を使用してもよい。導電粒子の平均粒径は分散性、導電性の観点から１μｍ〜１８μｍであることが好ましい。なお、導電粒子を絶縁層で被覆してなる絶縁被覆粒子を使用してもよく、隣接する電極同士の絶縁性を向上させる観点から導電粒子と絶縁性粒子とを併用してもよい。
【００５２】
導電粒子の含有割合は、導電フィルムに含まれる接着剤成分１００体積部に対して、０．１〜３０体積部であることが好ましく、０．１〜１０体積部であることがより好ましい。この含有割合が０．１体積部未満であると対向する電極間の接続抵抗が高くなる傾向にあり、３０体積部を超えると隣接する電極間の短絡が生じやすくなる傾向がある。なお、これら導電フィルムに含有される成分、その含有量、配合方法等については国際公開２００９／０６３８２７号に記載される成分、その含有量、配合方法等を使用することができる。
【００５３】
＜導電材＞
調光フィルムの駆動用電極の作製に使用される導電材は、調光フィルムと外部の駆動用電源とを接続可能な材料であれば特に制限はないが、例えば、金属箔、金属箔に導電性粘着材が塗布されている表面抵抗値が１ｍΩ/□〜１００ｍΩ/□の導電性テープ、フレキシブルプリント基板、上記の透明導電性樹脂基材などが挙げられる。
金属箔としては、銅箔、アルミ箔、鉛箔などが挙げられるが、調光フィルムの駆動電源との接続の際に導電性薄膜材料から配線を施す際に半田付けの必要があるため、半田付けが容易である銅箔であることが好ましい。
【００５４】
導電性粘着材としては、ニッケル、銀、銅などの金属微粒子、カーボンからなる繊維もしくは微粒子、および樹脂微粒子に金属を被覆した導電性粒子のいずれかを含むアクリル系粘着材が好ましい。
フレキシブルプリント基板としては、ＰＩ（ポリイミド）、ＰＥＮ（ポリエチレンナフタレート）を例として挙げることができる。
透明導電性樹脂基材としては、上記した調光フィルムを形成する透明導電性樹脂基材を挙げることができる。
【００５５】
導電材は、薄膜形状であることが好ましい。厚みに特に制限はないが、調光フィルムに用いられる透明導電性樹脂基材の厚さを超えない範囲が好ましく、１０μｍ〜２００μｍがより好ましく、５０〜１００μｍであることがより好ましい。
導電材の抵抗率は１〜１００ｍΩ/ｃｍ２であることが透明導電性樹脂基材との接触抵抗を小さく保つなどの観点から好ましく、０．１〜１Ω/ｃｍ２であることがより好ましい。
【００５６】
＜導電材付き調光フィルムの製造方法＞
本発明の導電材付き調光フィルムは、導電性を有する面を有する２つの透明導電性樹脂基材と、前記２つの透明導電性樹脂基材に挟持され、樹脂マトリックス及び前記樹脂マトリックス中に分散した光調整懸濁液を含む調光層と、を有する調光フィルムの前記透明導電性樹脂基材の導電性を有する面に、導電フィルムを介して導電材を熱圧着する工程を含む方法によって製造される。
【００５７】
具体的には、例えば、以下の工程を経ることによって形成される。
（１）対向している２つの透明導電性樹脂基材の何れか一方の、もう一方の透明導電性樹脂基材の駆動用電極を形成する部分（駆動用電極部）に対応する部分を所望の電極形状に切断・除去する。
（２）透明導電性樹脂基材の除去後に露出した調光層を削ぎ落とすなどして除去する。（３）調光層を除去して露出した部分のプライマー層３（駆動用電極部）をヘキサンなどの溶剤で拭き取り洗浄する。
溶剤洗浄の後、ＵＶオゾン洗浄を行うことは密着性の観点から好ましい。ＵＶオゾン洗浄の方法は特に制限されないが、例えば、低圧水銀ランプ、エキシマランプ等を挙げることができる。
【００５８】
（４）駆動用電極部に導電フィルムと導電性テープなどの導電材を順次貼り付ける。導電材を貼り付ける前に、導電フィルムを駆動用電極部に熱圧着してもよい。この場合の熱圧着の条件は、温度は６０〜２００℃であることが駆動用電極分部の加熱時の寸法変化の観点から好ましく、７０〜９０℃であることがより好ましい。時間は１〜１０秒間であることが駆動用電極分部の熱による歪みや反りの観点から好ましく、１〜３秒間であることがより好ましい。圧力は０．５〜３ＭＰａであることが密着力の観点から好ましく、１〜２ＭＰａであることがより好ましい。あるいは、導電フィルムと導電材とを予め貼り合わせた積層体の導電フィルム側を、駆動用電極部に貼り付けてもよい。
【００５９】
（５）導電材の上から加熱された熱圧着ヘッドを押し付けて、導電フィルム及び導電材を駆動用電極部に熱圧着させる。
熱圧着の温度は１６０〜１９０℃であることが駆動用電極分部の熱による歪みや反りの観点から好ましく、７０〜１００℃であることがより好ましい。
熱圧着の時間は５〜６０秒間であることが駆動用電極分部の熱ストレスによるクラック防止の観点から好ましく、１０〜２０秒間であることがより好ましい。
熱圧着の圧力は１〜５ＭＰａであることが駆動用電極分部との密着力の観点から好ましく、２〜３ＭＰａであることがより好ましい。
熱圧着の方法は、熱及び圧力を導電材及び導電フィルムに付与できるものであれば特に制限されないが、例えば、熱圧着ヘッドを導電材及び導電材に押し当てる方法が挙げられる。
これら一連の工程を、対向している２つの透明導電性樹脂基材の両方に対して実施する。
【実施例】
【００６０】
以下、本発明を実施例により具体的に説明するが、本発明はこれらの実施例に限定されるものではない。
【００６１】
（光調整粒子の製造例）
光調整粒子を製造するために、撹拌機及び冷却管を装着した５００ｍｌの四つ口フラスコに、ニトロセルロース１／４ＬＩＧ（商品名、ベルジュラックＮＣ社製）１５質量％の酢酸イソアミル（試薬特級、和光純薬工業（株）製）希釈溶液８７．５４ｇ、酢酸イソアミル４４．９６ｇ、脱水ＣａＩ２（化学用、和光純薬工業（株）製）４．５ｇ、無水エタノール（有機合成用、和光純薬工業（株）製）２．０ｇ、精製水（和光純薬工業（株）製）０．６ｇの溶液に、ヨウ素（ＪＩＳ試薬特級、和光純薬工業（株）製）４．５ｇを溶解し、光調整粒子の基盤形成物質であるピラジン−２，５−ジカルボン酸２水和物（ＰｏｌｙＣａｒｂｏｎ  Ｉｎｄｕｓｔｒｉｅｓ製）３ｇを添加した。４５℃で３時間撹拌して反応を終了させた後、超音波分散機で２時間分散させた。このとき、混合液の色相は、茶色から暗紺色に変化した。
【００６２】
次に、反応溶液から一定な大きさの光調整粒子を取り出すために、遠心分離機を用いて光調整粒子を分離した。反応溶液を７５０Ｇの速度で１０分間遠心分離して沈殿物を取り除き、更に７３９０Ｇで２時間遠心分離して、浮遊物を取り除き、沈殿物粒子を回収した。この沈殿物粒子は、サブミクロン粒子アナライザ（製品名：Ｎ４ＭＤ、ベックマン・コールター社製）で測定した平均粒径が０．３６μｍを有する針状結晶であった。この沈殿物粒子を光調整粒子とした。
【００６３】
（光調整懸濁液の製造例）
前記の（光調整粒子の製造例）で得た光調整粒子４５．５ｇを、光調整懸濁液の分散媒としてのアクリル酸ブチル（和光特級、和光純薬工業（株）製）／メタクリル酸２、２、２−トリフルオロエチル（工業用、共栄社化学工業（株）製）／アクリル酸２−ヒドロキシエチル（和光１級、和光純薬工業（株）製）共重合体（モノマーモル比：１８／１．５／０．５、重量平均分子量：２，０００、屈折率１．４７１９）５０ｇに加え、撹拌機により３０分間混合した。次いで酢酸イソアミルをロータリーエバポレーターで１３３Ｐａの真空で８０℃、３時間減圧除去し、光調整粒子の沈降及び凝集現象のない安定な液状の光調整懸濁液を製造した。
【００６４】
（エネルギー線硬化型シリコーン系樹脂の製造例）
ディーンスタークトラップ、冷却管、撹拌機、加熱装置を備えた四つ口フラスコに、両末端シラノールポリジメチルシロキサン（試薬、チッソ（株）製）１７．８ｇ、両末端シラノールポリジメチルジフェニルシロキサン（試薬、チッソ（株）製）６２．２ｇ、（３−アクリロキシプロピル）メチルジメトキシシラン（試薬、チッソ（株）製）２０ｇ、２−エチルヘキサン錫（和光純薬工業（株）製）０．１ｇを仕込み、１００℃のヘプタン中で３時間リフラックスし、反応を行った。
【００６５】
次いで、トリメチルエトキシシラン（試薬、チッソ（株）製）２５ｇを添加し、２時間リフラックスし、脱アルコール反応させ、ヘプタンをロータリーエバポレーターを用いて１００Ｐａの真空で８０℃、４時間減圧除去し、重量平均分子量３５０００、屈折率１．４７４５のエネルギー線硬化型シリコーン系樹脂を得た。得られたエネルギー線硬化型シリコーン系樹脂を、高分子媒体として用いた。ＮＭＲの水素積分比からこの樹脂のエチレン性不飽和結合濃度は、０．３１モル／ｋｇであった。なお、エチレン性不飽和結合濃度は下記の方法により測定した。
【００６６】
［エチレン性不飽和結合濃度の測定方法］
エチレン性不飽和結合濃度（モル／ｋｇ）は、ＮＭＲの水素積分比から算出した（エチレン性不飽和結合の水素の６ｐｐｍ近傍の積分値、フェニル基の水素の７．５ｐｐｍ近傍の積分値、及びメチル基の水素の０．１ｐｐｍ近傍の積分値を使用）。測定溶媒はＣＤＣｌ３とした。上記で製造した樹脂においては、ＮＭＲの水素積分比から算出した質量比率がメチル基：フェニル基：エチレン性不飽和結合基＝１１：６．４：１、全体の中のエチレン性不飽和結合基の割合は５．４質量％、各々の分子量から１分子あたりのエチレン性不飽和結合基の数は９．３５、よって、１ｋｇあたりのモル数は０．３１モル／ｋｇと算出した。
【００６７】
（調光材料の製造例）
前記（エネルギー線硬化型シリコーン系樹脂の製造例）で得たエネルギー線硬化型シリコーン系樹脂１０ｇ、光重合開始剤としてのビス（２，４，６−トリメチルベンゾイル）フェニルフォスフィンオキサイド（チバ・スペシャルティ・ケミカルス（株）製）０．２ｇ、着色防止剤としてのジブチル錫ジラウレート０．３ｇに、前記（光調整懸濁液の製造例）で得た光調整懸濁液２．５ｇを添加し、ポリトロンホモジナイザＭｏｄｅｌ  Ｋ（ＫＩＮＥＭＡＴＩＣＡ社製）を使用して１分間機械的に混合し、調光材料を製造した。
【００６８】
（プライマー層付き透明導電性樹脂基材の製造例）
ＩＴＯ（インジウム錫の酸化物）透明導電膜（厚み３０００ｎｍ）がコーティングされている表面電気抵抗値が２００〜４００Ω／□のＰＥＴフィルム（３００Ｒ、東洋紡績（株）製、厚み１２５μｍ）からなる透明導電性樹脂基材の透明導電膜上に、ＵＶ硬化型シリコーン樹脂コーティング剤（商品名：ＡＹ４２−１５１、東レ・ダウコーニング（株）製）をイソプロピルアルコール：１−メトキシ−２−プロパノール＝１：１混合溶剤に１．０質量％となるように溶解した溶液を、マイクログラビア法（メッシュ＃１５０）を用いて、全面塗布した。５０℃／３０ｓ、６０℃／３０ｓ、７０℃／１ｍｉｎで乾燥後、ＵＶ照射１、０００ｍＪ／ｃｍ２（メタルハライドランプ）で光硬化してプライマー層を形成した。なお、ＡＹ４２−１５１には光重合開始剤（１−ヒドロキシシクロヘキシルフェニルケトン）が含有されている。瞬間分光光度計Ｆ−２０（フィルメトリクス（株）製）を用いて測定したプライマー層の厚みは、７３ｎｍであった。
【００６９】
（調光フィルムの製造例）
前記のプライマー層付き透明導電性樹脂基材のプライマー層の全面に、前記（調光材料の製造例）で得た調光材料をダイコータによる塗工方法により塗布し、次いでもう一方のプライマー層付き透明導電性樹脂基材を、プライマー層が調光材料を塗布した面に向くようにして積層して密着させた。メタルハライドランプを用いて３，０００ｍＪ／ｃｍ２の紫外線を前記積層した透明導電性樹脂基材の両面のＰＥＴフィルム側から照射した。これにより、光調整懸濁液が球形の液滴として紫外線硬化した樹脂マトリックス内に分散した状態で形成されたフィルム状の厚み９０μｍの調光層が透明導電性樹脂基材に挟まれた構造を有する、厚み３４０μｍの調光フィルムを製造した。
【００７０】
（実施例１）
実施例１の導電材付き調光フィルムを、本発明の製造方法の一例に従って製造した。以下、図２を参照しながら各工程を説明する。導電材は２つの透明導電性樹脂基材のそれぞれに接合される必要があるので、各工程は２つの透明導電性樹脂基材のそれぞれに施されるものである。
【００７１】
（１）前記（調光フィルムの製造例）で得られた調光フィルムを５０ｍｍ×１００ｍｍに切断し、長さ５０ｍｍの辺の両端において５０ｍｍ×５ｍｍの範囲の透明導電性樹脂基材４を切り取り、調光層を露出させた。次に、露出した調光層をプラスチック製のヘラで削ぎ落とした。さらに、削ぎ落とした部分のプライマー層３を、ヘキサンを含浸させた不織布で溶剤洗浄して、駆動用電極部とした（図２（Ａ））。その後、駆動用電極部をＵＶオゾン洗浄装置（オーク製作所製、ＵＶドライプロセッサー）で９０秒間ＵＶ洗浄した。
（２）５０ｍｍ×１．５ｍｍの幅に切断した導電フィルム５（セパレータ７付き）（ＭＦ−３１１、日立化成工業（株）製）を駆動用電極部に貼り付けた（図２（Ｂ））。
【００７２】
（３）導電フィルム５のセパレータ７の上から熱圧着ヘッドを押し当てて熱圧着した（図２（Ｃ））。この時、熱圧着ヘッドの温度は１４０℃（導電フィルム５の温度は８０℃）、熱圧着時の圧力は１ＭＰａ、圧着時間は１秒とした。
（４）導電フィルム５のセパレータ７を剥離除去して、露出した導電フィルム５の表面に導電材６（ソニーケミカル＆インフォメーションデバイス製銅テープ、ＣＵ７６３６）を貼り付けた（図２（Ｄ））。
（５）導電材６の上から熱圧着ヘッド８を押し当てて熱圧着した（図２（Ｅ））。この時、熱圧着ヘッド８の温度は１５０℃、熱圧着時の圧力は２ＭＰａ、圧着時間は２０秒とした。
以上の工程を２つの透明導電性樹脂基材４に対して行い、導電材付き調光フィルムを得た（図２（Ｆ））。
【００７３】
（実施例２）
実施例２の導電材付き調光フィルムを、本発明の製造方法の他の一例に従って製造した。以下、図３を参照しながら各工程を説明する。導電材は２つの透明導電性樹脂基材のそれぞれに接合される必要があるので、各工程は２つの透明導電性樹脂基材のそれぞれに施されるものである。
【００７４】
（１）前記（調光フィルムの製造例）で得られた調光フィルムを５０ｍｍ×１００ｍｍに切断し、長さ５０ｍｍの辺の両端において５０ｍｍ×５ｍｍの範囲の透明導電性樹脂基材４を切り取り、調光層を露出させた。次に、露出した調光層をプラスチック製のヘラで削ぎ落とした。さらに、削ぎ落とした部分のプライマー層３を、ヘキサンを含浸させた不織布で溶剤洗浄して、駆動用電極部とした（図３（Ａ））。その後、駆動用電極部をＵＶオゾン洗浄装置（オーク製作所製、ＵＶドライプロセッサー）で９０秒間ＵＶ洗浄した。
【００７５】
（２）導電フィルム５と導電材６（ソニーケミカル＆インフォメーションデバイス製銅テープ、ＣＵ７６３６）を事前に貼り合わせて作製した積層体を５０ｍｍ×１．５ｍｍの幅に切断して、積層体の導電フィルム５側を駆動電極面に貼り付けた（図３（Ｂ））。
（３）導電材６の上から熱圧着ヘッドを押し当てて熱圧着した（図３（Ｃ））。この時、熱圧着ヘッド８の温度は１５０℃、熱圧着時の圧力は２ＭＰａ、圧着時間は２０秒とした。
以上の工程を２つの透明導電性樹脂基材４に対して行い、導電材付き調光フィルムを得た（図３（Ｄ））。
【００７６】
（実施例３）
実施例２（３）の熱圧着時の圧力を３ＭＰaに変えて導電材付き調光フィルムを作製した。
【００７７】
（比較例１）
比較例１として、実施例１〜３と同様にして露出させた透明導電性樹脂基材４の駆動用電極部に対してヘキサンによる溶剤洗浄のみ行った。その後、導電フィルムを介さずに駆動用電極部に導電材６（ソニーケミカル＆インフォメーションデバイス製銅テープ、ＣＵ７６３６）を貼り付けて調光フィルムを作製した。この構造は、単純な従来構造例である。
【００７８】
（比較例２）
比較例２として、実施例１〜３と同様にして露出させた透明導電性樹脂基材４の駆動用電極部に対してヘキサンによる溶剤洗浄を行い、次いでＵＶオゾン洗浄を９０秒行った。その後、導電性ペースト（太陽インキ製造株式会社製、ＥＣＭ−１００  ＡＦ４８１０）を駆動用電極部に５０ｍｍ×５ｍｍの範囲でゴムスキージにより１００μｍの厚さに塗布し、９０℃に温度調節した乾燥機で３０分間硬化させて、導電性ペースト下地を形成した。得られた導電性ペースト下地の上に導電材６（ソニーケミカル＆インフォメーションデバイス製銅テープ、ＣＵ７６３６）を貼り付けて、調光フィルムを作製した。この構造は、密着力に優れる構造例である。
【００７９】
上記の実施例及び比較例において、一方（片側）の透明導電性樹脂基材４の駆動用電極部に導電材６を接合するのに要した時間は、実施例１及び２では約４分、実施例３では約２分３０秒であった。これらは比較例１の約２分に近い値であり、密着力に優れる比較例２の４５分から大幅に短縮されたものである。
【００８０】
（熱老化試験）
実施例１〜３、及び比較例１、２で作製した試料に対して熱老化試験を実施した。具体的には、１００℃の加熱条件で、通電時における透過率保持率の経時的変化を測定した。すなわち、１００℃に温度調節した送風定温恒温器（ヤマト科学製、ＤＫＭ６００）に試料を投入・加熱して熱老化試験を実施した。所定時間毎に試料を取り出し、透過率の保持率測定を行なった。試験は約１０００時間を目安として行なった
【００８１】
導電材付き調光フィルムの通電時における透過率の保持率は、以下のようにして測定した。すなわち、試料の駆動用電極（導電材）を交流電源（菊水電子工業製、ＰＣＲ５００Ｍ）に接続し、１００Ｖ／５０Ｈｚの信号を与えて調光フィルムを駆動させながら、ヘイズメータ（東京電色製、ＴＣ−１８００Ｈ）を用いて全線透過率を測定した。この全線透過率を透過率とした。初期の透過率を１００％として、下式により試料を取り出した時間毎の透過率の保持率を観察した。
通電時透過率の保持率（％）＝試料を取り出した時間での透過率／初期の透過率×１００
【００８２】
その結果、図４に示すように、本発明の実施例１〜３の導電材付き調光フィルムと比較例１、２の導電材付き調光フィルムとでは熱老化特性に大きな差は現れなかった。また、比較例１の電極は一部が剥離したが、実施例１〜３及び比較例２の電極は剥がれが発生しなかった。
【００８３】
（冷熱衝撃試験）
実施例１〜３、及び比較例１、２で作製した導電材付き調光フィルムの駆動用電極構造の密着強度を評価するために、以下のようにして冷熱衝撃試験を行った。
調光フィルムを製造する前の透明導電性樹脂基材４を５０ｍｍ×１００ｍｍに切断し、長さ５０ｍｍの辺の両方において上記の実施例１〜３及び比較例１、２と同様の作製手順で駆動用電極（導電フィルム及び導電材、導電材のみ、又は導電ペースト下地及び導電材）を形成した（図５）。その後、小型冷熱衝撃装置（エスペック製、ＴＳＥ−１１−Ａ）に試料を投入して−２０℃／２０分保持と８０℃／２０分保持のサイクルで冷熱衝撃試験を行った。サイクル試験回数は２４０サイクルとした。
【００８４】
試験の前後に、試料の電極間抵抗をデジタルマルチメータ（三和電気計器製、ＲＤ７０１）を用いて測定した。その結果、表１に示すとおり、比較例１は抵抗増加が見られた。これは導電性テープの剥がれによるものである。一方、実施例１〜３の電極構造は冷熱衝撃試験後も電極間抵抗の急激な上昇はなく、良好な密着力が得られている。
【００８５】
【表１】
0006019745.tif 000002
【符号の説明】
【００８６】
１    樹脂マトリックス
２    液滴
３    プライマー層
４    透明導電性樹脂基材
４ａ  透明導電膜
４ｂ  透明樹脂基材
５    導電フィルム
６    導電材
７    導電フィルムのセパレータ
８    熱圧着ヘッド
９    受台
１０  駆動用電極
【図１】
0006019745.tif 000003
【図２】
0006019745.tif 000004
【図３】
0006019745.tif 000005
【図５】
0006019745.tif 000006
【図４】
0006019745.tif 000007